(57)【要約】【課題】撮像装置に用いられる、有機・無機複合レンズを製造するに際して、アッベ数５０以上で、耐熱変色性および透明性に優れた光学レンズ用の紫外線硬化型樹脂組成物を提供する。【解決手段】アッベ数が５０以上の光学レンズを作製するための紫外線硬化型樹脂組成物である。そして、この紫外線硬化型樹脂組成物は、下記の（Ａ）〜（Ｃ）成分を含有し、かつ下記（Ａ）成分および（Ｂ）成分の合計含有量が、樹脂組成物全体の６５重量％以上に設定されている。（Ａ）１分子中に２個以上のエポキシ基を有する鎖式または環式脂肪族エポキシ樹脂。（Ｂ）１分子中に２個以上のオキセタニル基を有する炭素−炭素二重結合を含まないオキセタン化合物。（Ｃ）光重合開始剤。【選択図】なし【特許請求の範囲】
【請求項１】
アッベ数が５０以上の光学レンズを作製するための紫外線硬化型樹脂組成物であって、下記の（Ａ）〜（Ｃ）成分を含有し、かつ下記（Ａ）成分および（Ｂ）成分の合計含有量が、樹脂組成物全体の６５重量％以上に設定されることを特徴とする紫外線硬化型樹脂組成物。
（Ａ）１分子中に２個以上のエポキシ基を有する鎖式または環式脂肪族エポキシ樹脂。
（Ｂ）１分子中に２個以上のオキセタニル基を有する炭素−炭素二重結合を含まないオキセタン化合物。
（Ｃ）光重合開始剤。
【請求項２】
上記（Ａ）成分が、下記の（ａ１）および（ａ２）からなり、上記（Ｂ）成分が、下記の（ｂ１）であるとともに、下記（ａ１）の含有量が樹脂成分全体の３０〜６０重量％の範囲に、下記（ａ２）の含有量が樹脂成分全体の１０〜６０重量％の範囲に、また下記（ｂ１）の含有量が樹脂成分全体の１０〜３５重量％の範囲にそれぞれ設定され、かつ下記（ａ１）および（ａ２）からなる（Ａ）成分、および、下記（ｂ１）である（Ｂ）成分の合計含有量が、樹脂組成物全体の７０重量％以上に設定されている請求項１記載の紫外線硬化型樹脂組成物。
（ａ１）３，４−エポキシシクロヘキシルメチル−３，４−エポキシシクロヘキサンカルボキシレート。
（ａ２）水添ビスフェノールＡ型エポキシ樹脂および水添ビスフェノールＦ型エポキシ樹脂の少なくとも一方。
（ｂ１）ビス（３−エチル−３−オキセタニルメチル）エーテル。
【請求項３】
下記の（Ｄ）成分および（Ｅ）成分の少なくとも一方を含有し、かつ下記の（Ｄ）成分および（Ｅ）成分の少なくとも一方の含有量が、樹脂成分に対して３０重量％以下に設定されている請求項１または２記載の紫外線硬化型樹脂組成物。
（Ｄ）１分子中に２個以上のエポキシ基を有する芳香族エポキシ樹脂。
（Ｅ）３−エチル−３−フェノキシメチルオキセタン。
【請求項４】
請求項１〜３のいずれか一項に記載の紫外線硬化型樹脂組成物の硬化体からなる、アッベ数５０以上の光学レンズ。
【発明の詳細な説明】
【技術分野】
【０００１】
本発明は、紫外線照射により硬化して所定の光学レンズを作製するために用いられる紫外線硬化型樹脂組成物、および、それを用いて得られる、例えば、撮像装置等に用いられる透明なプラスチックの光学レンズに関するものである。
【背景技術】
【０００２】
携帯電話やデジタルカメラ等で用いられる撮像装置においては、撮像用の光学レンズが搭載されているが、この光学レンズ形成材料としては、一般的に、光学用ガラスや透明プラスチック材料が使用されている。
【０００３】
特に、近年の撮像機能付き携帯電話の普及率増加に伴い、より安価に光学レンズを製造する必要があることから、光学的に透明性を有し、かつレンズ設計上の簡便性という点から、アッベ数５０以上のポリオレフィン材料が、上記透明プラスチック材料の主流となっている。
【０００４】
一方で、撮像装置のプリント基板への搭載方法としては、これまでソケットを用いたピン挿入タイプ使用による搭載、あるいは半田リフローによりプリント基板に撮像素子を実装した後、レンズユニットを撮像素子に取り付ける方式等が一般的であったが、より安価で大量に生産することを目的として、撮像装置そのものをプリント基板上に半田リフローにより実装することが強く要望されている。
【０００５】
しかしながら、撮像装置そのものを半田リフロー方式によりプリント基板上に実装する場合においては、上記透明プラスチック材料により作製された光学レンズは、軟化点以上の高温環境下に曝されることから、軟化したり寸法変形するという問題が生じる。
【０００６】
このような問題を解決するため、例えば、透明性および耐熱変色性に優れ、かつアッベ数５０以上のプラスチック材料であるシリコーン樹脂を用いて、光または熱硬化により光学用ガラス基板上にレンズを成形してなる有機・無機複合レンズが提案されている（特許文献１参照）。
【特許文献１】特許第３９２６３８０号明細書
【発明の開示】
【発明が解決しようとする課題】
【０００７】
しかしながら、一般的にシリコーン樹脂は密着力が弱く、またガラス転移温度が低いことから使用温度環境下において熱膨張係数が大きく、光学レンズとしての使用は困難であるというのが実情である。
【０００８】
本発明は、このような事情に鑑みなされたもので、例えば、撮像装置に用いられる、有機・無機複合レンズを製造するに際して、アッベ数５０以上で、耐熱変色性および透明性に優れた光学レンズ用の紫外線硬化型樹脂組成物およびそれを用いて得られる光学レンズの提供をその目的とする。
【課題を解決するための手段】
【０００９】
上記の目的を達成するため、本発明は、アッベ数が５０以上の光学レンズを作製するための紫外線硬化型樹脂組成物であって、下記の（Ａ）〜（Ｃ）成分を含有し、かつ下記（Ａ）成分および（Ｂ）成分の合計含有量が、樹脂組成物全体の６５重量％以上に設定される紫外線硬化型樹脂組成物を第１の要旨とする。
（Ａ）１分子中に２個以上のエポキシ基を有する鎖式または環式脂肪族エポキシ樹脂。
（Ｂ）１分子中に２個以上のオキセタニル基を有する炭素−炭素二重結合を含まないオキセタン化合物。
（Ｃ）光重合開始剤。
【００１０】
そして、本発明は、上記紫外線硬化型樹脂組成物の硬化体からなる、アッベ数５０以上の光学レンズを第２の要旨とする。
【００１１】
すなわち、本発明者は、アッベ数５０以上で、耐熱変色性および透明性に優れた光学レンズ形成材料となる紫外線硬化型樹脂組成物を得るために鋭意検討を重ねた。その結果、上記鎖式または環式脂肪族エポキシ樹脂〔（Ａ）成分〕と炭素−炭素二重結合を含まないオキセタン化合物〔（Ｂ）成分〕を用いるとともに、上記（Ａ）成分および（Ｂ）成分の含有量を樹脂組成物全体の特定の割合となるように設定すると、上記（Ａ）成分と（Ｂ）成分との相乗作用により、優れた紫外線（ＵＶ）硬化性，耐熱性，接着性が得られるようになり、しかもその含有量を上記特定の割合とすることにより、アッベ数５０以上で上述の相乗作用による効果が顕著にみられるようになり、結果、上記所期の目的が達成されることを見出し本発明に到達した。
【発明の効果】
【００１２】
このように、本発明の紫外線硬化型樹脂組成物は、１分子中に２個以上のエポキシ基を有する鎖式または環式脂肪族エポキシ樹脂〔（Ａ）成分〕と、１分子中に２個以上のオキセタニル基を有する炭素−炭素二重結合を含まないオキセタン化合物〔（Ｂ）成分〕と、光重合開始剤〔（Ｃ）成分〕とを含有するとともに、上記（Ａ）成分と（Ｂ）成分の合計含有量を樹脂組成物全体の特定の割合となるように設定したものである。このため、高温環境下での、優れた透明性および耐熱変色性を備えた硬化体である光学レンズを得ることができる。したがって、本発明の紫外線硬化型樹脂組成物を光学レンズ成形材料として用い、その硬化体からなる、アッベ数５０以上の光学レンズは、例えば、撮像装置に用いられる、有機・無機複合レンズの有機レンズに有用である。
【００１３】
そして、上記（Ａ）成分が、特定のエポキシ樹脂（ａ１）および（ａ２）からなり、上記（Ｂ）成分が、特定のオキセタン化合物（ｂ１）であるとともに、上記（ａ１）および（ａ２）の含有量をそれぞれ樹脂成分全体の特定の割合に設定し、また上記（ｂ１）の含有量を樹脂成分全体の特定の割合に設定し、かつ上記（ａ１）および（ａ２）からなる（Ａ）成分、および、上記（ｂ１）である（Ｂ）成分の合計含有量が、樹脂組成物全体の特定の割合となるよう設定すると、得られる成形物（硬化体）のガラス転移温度が高く、硬化性に優れたものが得られるようになる。
【００１４】
さらに、１分子中に２個以上のエポキシ基を有する芳香族エポキシ樹脂〔（Ｄ）成分〕および３−エチル−３−フェノキシメチルオキセタン〔（Ｅ）成分〕の少なくとも一方を含有し、かつ上記（Ｄ）成分および（Ｅ）成分の少なくとも一方の含有量を樹脂成分に対して特定の割合に設定すると、所望のアッベ数を備えたものが得られるとともに、透明性に一層優れたものが得られるようになる。
【発明を実施するための最良の形態】
【００１５】
つぎに、本発明を実施するための形態について詳しく説明する。
本発明の紫外線硬化型樹脂組成物は、アッベ数５０以上の光学レンズを作製するために用いられる樹脂組成物であり、鎖式または環式脂肪族エポキシ樹脂（Ａ成分）と、特定のオキセタン化合物（Ｂ成分）と、光重合開始剤（Ｃ成分）とを用いることにより得られる。なお、本発明において、アッベ数とは、いわゆる光学レンズにおける逆分散能を指称するものであって、ＪＩＳ  Ｚ  ８１２０に準じ、例えば、紫外線硬化型樹脂組成物の硬化体（試験片）を用い、アッベ屈折率計により、２５±１０℃にて測定され、下記の数式（ｘ）にて算出される値である。
【００１６】
〔数１〕
アッベ数＝（［５８９ｎｍにおける屈折率］−１）／（［４８６ｎｍにおける屈折率］−          ［６５６ｎｍにおける屈折率］）    ・・・（ｘ）
【００１７】
そして、本発明では、アッベ数５０以上の光学レンズを作製するための成形材料となる紫外線硬化型樹脂組成物を対象とするものであり、得られる光学レンズ（硬化体）がアッベ数５０未満では、解像度が低下する恐れがある。
【００１８】
上記鎖式または環式脂肪族エポキシ樹脂（Ａ成分）とは、１分子中に２個以上のエポキシ基を有する鎖式または環式脂肪族エポキシ樹脂であり、例えば、３，４−エポキシシクロヘキシルエチル−３，４−エポキシシクロヘキサンカルボキシレート、３，４−エポキシシクロヘキシルメチル−３，４−エポキシシクロヘキサンカルボキシレート、水添ビスフェノールＡ型エポキシ樹脂、水添ビスフェノールＦ型エポキシ樹脂等があげれらる。これらは単独でもしくは２種以上併せて用いられる。中でも好ましくは、３，４−エポキシシクロヘキシルメチル−３，４−エポキシシクロヘキサンカルボキシレート（ａ１）とともに、水添ビスフェノールＡ型エポキシ樹脂および水添ビスフェノールＦ型エポキシ樹脂の少なくとも一方（ａ２）を用いる態様があげられる。特に好ましくは、３，４−エポキシシクロヘキシルメチル−３，４−エポキシシクロヘキサンカルボキシレート（ａ１）と、水添ビスフェノールＡ型エポキシ樹脂（ａ２）の併用である。
【００１９】
上記鎖式または環式脂肪族エポキシ樹脂（Ａ成分）として、３，４−エポキシシクロヘキシルメチル−３，４−エポキシシクロヘキサンカルボキシレート（ａ１）および水添ビスフェノールＡ型エポキシ樹脂および水添ビスフェノールＦ型エポキシ樹脂の少なくとも一方（ａ２）を用いる態様において、これら化合物の各含有量は、上記（ａ１）の含有量が樹脂成分全体の３０〜６０重量％の範囲に、また上記（ａ２）の含有量が樹脂成分全体の１０〜６０重量％の範囲にそれぞれ設定することが好ましい。特に好ましくは、上記（ａ１）の含有量が樹脂成分全体の３５〜５５重量％の範囲、上記（ａ２）の含有量が樹脂成分全体の１５〜５５重量％の範囲である。すなわち、上記（ａ１）の含有量が少な過ぎると、得られる成形物（硬化体）のガラス転移温度が低くなる傾向がみられ、逆に多過ぎると、得られる成形物（硬化体）は充分な強度が得られ難くなる傾向がみられるからである。また、上記（ａ２）の含有量が少な過ぎると、硬化性が早くなり均一な硬化密度の成形物（硬化体）が得られ難くなる傾向がみられ、多過ぎると、得られる成形物（硬化体）のガラス転移温度が低くなる傾向がみられるからである。
【００２０】
上記鎖式または環式脂肪族エポキシ樹脂（Ａ成分）とともに用いられる特定のオキセタン化合物（Ｂ成分）は、１分子中に２個以上のオキセタニル基を有する炭素−炭素二重結合を含まないオキセタン化合物であり、例えば、ビス（３−エチル−３−オキセタニルメチル）エーテル、１，６−ビス［（３−エチルオキセタン−３−イル）メトキシ］−２，２，３，３，４，５，５−オクタフルオロヘキサン、３（４），８（９）−ビス［（１−エチル−３−オキセタニル）メトキシメチル］−トリシクロ［５．２．１．０２．６］デカン、１，２−ビス［２−〔（１−エチル−３−オキセタニル）メトキシ〕エチルチオ］エタン、２，３−ビス［（３−エチルオキセタン−３−イル）メトキシメチル］ノルボルナン、２−エチル−２−［（３−エチルオキセタン−３−イル）メトキシメチル］−１、３−Ｏ−ビス［（１−エチル−３−オキセタニル）メチル］−プロパン−１，３−ジオール、２，２−ジメチル−１，３−Ｏ−ビス［（３−エチルオキセタン−３−イル）メチル］−プロパン−１，３−ジオール、２−ブチル−２−エチル−１，３−Ｏ−ビス［（３−エチルオキセタン−３−イル）メチル］−プロパン−１，３−ジオール、１，４−Ｏ−ビス［（３−エチルオキセタン−３−イル）メチル］−ブタン−１，４−ジオール、２，４，６−Ｏ−トリス［（３−エチルオキセタン−３−イル）メチル］シアヌル酸等があげられる。これらは単独でもしくは２種以上併せて用いられる。中でも、具体的には、ビス（３−エチル−３−オキセタニルメチル）エーテルが好ましく用いられる。
【００２１】
上記特定のオキセタン化合物（Ｂ成分）の含有量は、紫外線硬化型樹脂組成物中の樹脂成分全体の１０〜３５重量％の範囲に設定されることが好ましく、より好ましくは１５〜３０重量％である。すなわち、特定のオキセタン化合物（Ｂ成分）の含有量が少な過ぎると、硬化性が遅くなり所望とする硬化性が得られ難くなる傾向がみられ、逆に多過ぎると、充分な接着力が得られ難くなる傾向がみられるからである。
【００２２】
さらに、上記鎖式または環式脂肪族エポキシ樹脂（Ａ成分）および特定のオキセタン化合物（Ｂ成分）の合計含有量は、樹脂組成物全体の６５重量％以上に設定する必要があり、より好ましくは７０重量％以上、特に好ましくは７０〜９９重量％である。すなわち、Ａ成分およびＢ成分の合計含有量が少な過ぎると、透明性や耐熱性を損なう恐れがあるからである。
【００２３】
上記鎖式または環式脂肪族エポキシ樹脂（Ａ成分）および特定のオキセタン化合物（Ｂ成分）とともに用いられる光重合開始剤（Ｃ成分）としては、紫外線の照射によってカチオン重合可能な酸を発生する各種光カチオン重合開始剤があげられ、そのアニオン成分としては、ＳｂＦ6 - 、ＰＦ6 - 、ＢＦ4 - 、ＡｓＦ6 - 、（Ｃ6 Ｆ5 ）4 - 等があげられる。これらの中でも、光硬化性という観点から、上記ＰＦ6 - やＳｂＦ6 - と芳香族スルホニウム塩からなるオニウム塩が好ましく用いられる。
【００２４】
上記光重合開始剤（Ｃ成分）の含有量は、硬化性、着色性の観点から、紫外線硬化型樹脂組成物中の樹脂成分の０．０５重量％以上２．０重量％未満に設定することが好ましく、特に好ましくは０．１重量％以上１．５重量％未満である。すなわち、光重合開始剤（Ｃ）の含有量が少な過ぎると、硬化性を著しく損なう恐れが生じる傾向がみられ、逆に多過ぎると、著しく熱変色する傾向がみられるからである。
【００２５】
さらに、本発明の紫外線硬化型樹脂組成物には、アッベ数や透明性、変色等の所望とする特性を阻害しない範囲において、上記Ａ〜Ｃ成分とともに、１分子中に２個以上のエポキシ基を有する芳香族エポキシ樹脂（Ｄ成分）、および、３−エチル−３−フェノキシメチルオキセタン（Ｅ成分）の少なくとも一方を用いることができる。
【００２６】
上記１分子中に２個以上のエポキシ基を有する芳香族エポキシ樹脂（Ｄ成分）としては、ビスフェノールＡ型エポキシ樹脂、ビスフェノールＦ型エポキシ樹脂、クレゾールノボラック型エポキシ樹脂、キシリレン型エポキシ樹脂、ビフェニル型エポキシ樹脂等があげられる。これらは単独でもしくは２種以上併せて用いられる。これらの中でも、透明性、流動性の観点から、ビスフェノールＡ型エポキシ樹脂、ビスフェノールＦ型エポキシ樹脂がより好適に用いられる。
【００２７】
そして、上記Ｄ成分およびＥ成分の少なくとも一方を、紫外線硬化型樹脂組成物の樹脂成分に対して３０重量％以下となるように含有させることが好ましく、特に好ましくは２５重量％以下である。このように、上記範囲で含有させることにより、より一層の接着力や強度の向上を図ることができる。そして、上記Ｄ成分およびＥ成分の少なくとも一方の含有量が多過ぎると、アッベ数の低下あるいは透明性を損なう傾向がみられる。
【００２８】
さらに、本発明の紫外線硬化型樹脂組成物では、前記Ａ〜Ｃ成分、ならびにＤ成分およびＥ成分の少なくとも一方以外に、必要に応じて、接着性を高めるための接着性付与剤であるシラン系あるいはチタン系のカップリング剤、合成ゴムやポリオルガノシロキサン等の可撓性付与剤、酸化防止剤、消泡剤、炭化水素系ワックス、無機質充填剤等の他の添加剤を適宜に配合することができる。
【００２９】
本発明の紫外線硬化型樹脂組成物は、例えば、前記Ａ〜Ｃ成分、ならびにＤ成分およびＥ成分の少なくとも一方、さらには上記他の添加剤を用いて、所定の割合で配合し溶融混合することにより得られる。
【００３０】
〈光学レンズの製造〉
以下に、本発明の紫外線硬化型樹脂組成物を用いた、光学レンズの製造方法について図面に基づいて詳細に説明する。
【００３１】
図１（ａ）に示すように、ガラス基板３を準備し、このガラス基板３上に本発明の紫外線硬化型樹脂組成物４をポッティングする。ついで、予め所定のレンズ形状に加工された紫外線透過性を備えた成形加工型１を準備し、上記成形加工型１の成形面を上記ガラス基板３上の紫外線硬化型樹脂組成物４に対峙させた状態でガラス基板３面に押圧する〔図１（ｂ）参照〕。つぎに、図１（ｃ）に示すように、成形加工型１を介して紫外線硬化型樹脂組成物４に紫外線を照射することにより、紫外線硬化型樹脂組成物４を硬化させた後、図１（ｄ）に示すように、成形加工型１を取り外すことにより、目的とする、ガラス基板３上に所定形状の光学レンズである紫外線硬化型樹脂組成物硬化体４ａが形成されたハイブリッドレンズを製造することができる（図２参照）。
【００３２】
上記ガラス基板３の材質としては、例えば、石英ガラス、パイレックス（登録商標）ガラス、ＢＫ−７（スコットグラス社製）等の光学用ガラス材料があげられる。また、上記ガラス基板３の厚みとしては、用途等に応じて適宜設定されるが、例えば、２００〜６００μｍ程度に設定することが好ましい。
【００３３】
上記紫外線照射工程では、成形加工型１を介して照射する工程以外に、ガラス基板３を介して紫外線を照射してもよいし、成形加工型１を介して照射する工程とともにガラス基板３を介して照射するというように、成形加工型１側およびガラス基板３側の双方から紫外線を照射してもよい。
【００３４】
上記紫外線照射において、紫外線の光源としては、例えば、低圧水銀灯，高圧水銀灯，超高圧水銀灯等があげられる。また、紫外線の照射量としては、通常、１００〜３０，０００ｍＪ／ｃｍ2 、好ましくは３００〜２０，０００ｍＪ／ｃｍ2 程度があげられる。
【００３５】
さらに、このようにして得られる光学レンズは、紫外線硬化型樹脂組成物硬化体４ａとガラス基板３との密着力を向上させることを目的に、必要に応じて、例えば、紫外線を照射した後、所定の温度で加熱処理によるポストキュアを行なうことが好ましい。
【００３６】
上記紫外線照射後に行なわれる加熱処理条件としては、通常、７０℃以上、好ましくは８０〜２５０℃、特に好ましくは１００〜１５０℃にて、１０秒〜２時間、好ましくは、５分〜１時間の範囲内にて行われる。
【実施例】
【００３７】
つぎに、実施例について比較例と併せて説明する。ただし、本発明は、これら実施例に限定されるものではない。
【００３８】
まず、下記に示す各成分を準備した。
【００３９】
〔エポキシ樹脂ａ〕
脂環式エポキシ樹脂（ダイセル化学工業社製、セロキサイド２０２１Ｐ：３，４−エポキシシクロヘキシルメチル−３，４−エポキシシクロヘキサンカルボキシレート）
〔エポキシ樹脂ｂ〕
水添ビスフェノールＡ型エポキシ樹脂（ジャパンエポキシレジン社製、エピコートＹＸ−８０００）
〔エポキシ樹脂ｃ〕
ビスフェノールＡ型エポキシ樹脂（ジャパンエポキシレジン社製、エピコート８２７）
〔エポキシ樹脂ｄ〕
ビスフェノールＦ型エポキシ樹脂（東都化成社製、ＹＤＦ−８１７０）
【００４０】
〔オキセタン化合物ａ〕
ビス（３−エチル−３−オキセタニルメチル）エーテル
〔オキセタン化合物ｂ〕
３−エチル−３−フェノキシメチルオキセタン
【００４１】
〔光重合開始剤〕
ヘキサフロロホスホニウムの芳香族スルホニウム塩（サンアプロ社製、ＣＰＩ−１００Ｐ）
【００４２】
〔酸化防止剤〕
ヒンダートフェノール型酸化防止剤（共同薬品社製、ＳＯＮＧＮＯＸ−１０１０）
【００４３】
〔カップリング剤〕
エポキシ系シランカップリング剤（信越化学社製、ＫＢＭ−４０３）
【００４４】
〔実施例１〜１１、比較例１〜４〕
後記の表１〜表３に示す各配合成分を同表に示す割合で配合し、加熱溶融混合（条件：８０℃）を行ない、目的とする一液性の液状の紫外線硬化型樹脂組成物を作製した。
【００４５】
このようにして得られた実施例および比較例の各紫外線硬化型樹脂組成物を用いて、その硬化体の透明性（着色性）を下記の方法に従って測定・評価した。これらの結果を後記の表１〜表３に併せて示す。
【００４６】
〔透明性〕
厚さ５００μｍのパイレックス（登録商標）ガラス板（大きさ：２．５×３．５ｃｍ）上に、紫外線硬化型樹脂組成物３．５ｃｃをポッティングした後、深さ６００μｍ×幅２ｃｍ×長さ３ｃｍのキャビティーを有する透明なシリコーン製プラスチック加工型を、上記紫外線硬化型樹脂組成物を介してガラス板に押し当てた。ついで、シリコーン製プラスチック加工型側から、高圧水銀ランプ（ウシオ社製、ＵＸＭ−５０１ＭＤ）を用いて紫外線１５０００ｍＪ／ｃｍ2 （３０ｍＷ×５００秒）を照射した後、シリコーン製プラスチック加工型をパイレックス（登録商標）ガラス板から取り除き、パイレックス（登録商標）ガラス板上に、厚み６００μｍ×幅２ｃｍ×長さ３ｃｍの樹脂硬化体を作製し試験片を得た。その後、１００℃×１時間の加熱によるポストキュアを行なった。
【００４７】
このようにして得られた試験片を用い、その熱変色性を、つぎのようにして測定した。すなわち、まず、熱風循環型コンベヤー式リフロー炉を用いて、ＪＥＤＥＣリフロー条件に従い、２６０℃で１０秒間加熱処理を行ない、ついで、１００℃で５００時間処理することにより加熱後の試験片を得た。
【００４８】
上記得られた試験片の透明性（着色性）は、色度計（スガ試験機社製）によるイエローインデックス（ＹＩ）を、各工程（ポストキュア後、リフロー後、１００℃×５００時間後）にて測定することにより評価した。なお、各工程での上記イエローインデックス（ＹＩ）の値が１０未満の場合を良品、ＹＩの値が１０以上の場合を不良品と判定した。
【００４９】
〔アッベ数の測定〕
屈折率測定用試験サンプルは、紫外線硬化型樹脂組成物８ｃｃをアルミニウム製シャーレ（直径５０ｍｍ）に注ぎ込み、これに高圧水銀ランプ（ウシオ社製、ＵＸＭ−５０１ＭＤ）を用いて紫外線１５０００ｍＪ／ｃｍ2 （３０ｍＷ×５００秒）を照射して硬化させた後、１００℃×１時間のポストキュアを行なった。得られた成形物の表面をグラインダーを用いて研磨した。その後、試験片を幅５ｍｍ×長さ１０ｍｍに切断した後、再度切断した端面を研磨し、これをアッベ屈折率計（アタゴ社製）を用いて２５℃にて測定し、前記数式に基づき算出した。
【００５０】
【表１】
2010150489.tif 000002
【００５１】
【表２】
2010150489.tif 000003
【００５２】
【表３】
2010150489.tif 000004
【００５３】
上記結果から、実施例品は、全てアッベ数が５０以上の硬化体であり、かつ透明性（着色性）の評価においても、各工程でのＹＩ値は１０未満であり、満足のいくものであった。
【００５４】
これに対して、１分子中に１個しかオキセタニル基をもたないオキセタン化合物ｂを用いた比較例１，２品は、アッベ数が５０未満と低く、光学レンズ用として適さないものであった。また、特定のエポキシ樹脂とともにビスフェノールＡ型エポキシ樹脂を多く用いた比較例３，４品も、アッベ数が５０未満と低く、光学レンズ用として適さないものであった。
【産業上の利用可能性】
【００５５】
本発明の紫外線硬化型樹脂組成物は、撮像装置に用いられる光学レンズの形成材料に有用である。
【図面の簡単な説明】
【００５６】
【図１】（ａ）〜（ｄ）は本発明の光学レンズを搭載してなるハイブリッドレンズの製造工程を示す説明図である。
【図２】本発明の光学レンズを用いたハイブリッドレンズの一例を模式的に示す断面図である。
【符号の説明】
【００５７】
３  ガラス基板
４ａ  紫外線硬化型樹脂組成物硬化体
【図１】
2010150489.tif 000005
【図２】
2010150489.tif 000006